(57)【要約】【課題】  エチレンから塩化ビニルモノマーの原料として有用な１，２−ジクロロエタンを高収率で製造する新規な１，２−ジクロロエタンの製造方法を提供する。【解決手段】  オキシ塩素化触媒の存在下、エチレン、塩化水素及び空気によるオキシ塩素化反応を行い１，２−ジクロロエタンを製造する際に、少なくとも２塔以上の固定床流通式触媒反応塔を有する直列式オキシ塩素化反応プロセスを用い、該直列式オキシ塩素化触媒反応プロセスの最下流側の固定床流通式触媒反応塔に、担体に少なくとも塩化銅及び２９８Ｋにおける配位水交換反応速度が１×１０９ｓ−１未満の金属カチオンのハロゲン化物を１種類以上含む中空円筒形状のオキシ塩素化触媒（１）を充填し、オキシ塩素化反応を行う１，２−ジクロロエタンの製造方法。【選択図】  図２
2014125438.tif 000002
【特許請求の範囲】
【請求項１】
オキシ塩素化触媒の存在下、エチレン、塩化水素及び空気によるオキシ塩素化反応を行い１，２−ジクロロエタンを製造する際に、少なくとも２塔以上の固定床流通式触媒反応塔を有する直列式オキシ塩素化反応プロセスを用い、該直列式オキシ塩素化触媒反応プロセスの最下流側の固定床流通式触媒反応塔に、担体に少なくとも塩化銅及び２９８Ｋにおける配位水交換反応速度が１×１０９ｓ−１未満の金属カチオンのハロゲン化物を１種類以上含む中空円筒形状のオキシ塩素化触媒（１）を充填し、オキシ塩素化反応を行うことを特徴とする１，２−ジクロロエタンの製造方法。
【請求項２】
オキシ塩素化触媒（１）が、上記金属カチオンのハロゲン化物として塩化ナトリウム及び／又は塩化マグネシウムを含んでなるオキシ塩素化触媒であることを特徴とする請求項１に記載の１，２−ジクロロエタンの製造方法。
【請求項３】
オキシ塩素化触媒（１）が、少なくとも担体５５〜９１重量％、塩化銅８〜２６重量％及び上記金属カチオンのハロゲン化物１〜２０重量％よりなるオキシ塩素化触媒であることを特徴とする請求項１又は２に記載の１，２−ジクロロエタンの製造方法。
【請求項４】
最下流側の固定床流通式触媒反応塔にてオキシ塩素化反応を行う際の分子状酸素／エチレン（モル比）が０．５以上の条件下であることを特徴とする請求項１〜３のいずれかに記載の１，２−ジクロロエタンの製造方法。
【請求項５】
最下流側以外の固定床流通式触媒反応塔に、担体に少なくとも塩化銅及び２９８Ｋにおける配位水交換反応速度が１×１０９ｓ−１以上の金属カチオンのハロゲン化物を１種類以上含む中空円筒形状のオキシ塩素化触媒（２）を充填し、オキシ塩素化反応を行うことを特徴とする請求項１〜４のいずれかに記載の１，２−ジクロロエタンの製造方法。
【請求項６】
オキシ塩素化触媒（２）が、２９８Ｋにおける配位水交換反応速度が１×１０９ｓ−１以上の金属カチオンのハロゲン化物として、塩化カリウム及び／又は塩化セシウムを含んでなるオキシ塩素化触媒であることを特徴とする請求項５に記載の１，２−ジクロロエタンの製造方法。
【請求項７】
オキシ塩素化触媒（２）が、少なくとも担体５５〜９１重量％、塩化銅８〜２６重量％及び２９８Ｋにおける配位水交換反応速度が１×１０９ｓ−１以上の金属カチオンのハロゲン化物１〜２０重量％よりなるオキシ塩素化触媒であることを特徴とする請求項５又は６に記載の１，２−ジクロロエタンの製造方法。
【請求項８】
最下流側以外の固定床流通式触媒反応塔にてオキシ塩素化反応を行う際の分子状酸素／エチレン（モル比）が０．５未満の条件下であることを特徴とする請求項５〜７のいずれかに記載の１，２−ジクロロエタンの製造方法。
【請求項９】
２つ固定床流通式触媒反応塔を有する直列式オキシ塩素化反応プロセスを用い、上流側の第１塔目の固定床流通式触媒反応塔に、オキシ塩素化触媒（２）として、担体に少なくとも塩化銅と塩化カリウム及び／又は塩化セシウムとを含む中空円筒形状のオキシ塩素化触媒を充填し、更に、下流側の第２塔目の固定床流通式触媒反応塔に、オキシ塩素化触媒（１）として、担体に少なくとも塩化銅と塩化ナトリウム及び／又は塩化マグネシウムとを含む中空円筒形状のオキシ塩素化触媒を充填することを特徴とする請求項１〜８のいずれかに記載の１，２−ジクロロエタンの製造方法
【請求項１０】
３つ固定床流通式触媒反応塔を有する直列式オキシ塩素化反応プロセスを用い、上流側及び中流の第１塔目、第２塔目の固定床流通式触媒反応塔に、オキシ塩素化触媒（２）として、担体に少なくとも塩化銅と塩化カリウム及び／又は塩化セシウムとを含む中空円筒形状のオキシ塩素化触媒を充填し、更に、下流側の第３塔目の固定床流通式触媒反応塔に、オキシ塩素化触媒（１）として、担体に少なくとも塩化銅と塩化ナトリウム及び／又は塩化マグネシウムとを含む中空円筒形状のオキシ塩素化触媒を充填することを特徴とする請求項１〜８のいずれかに記載の１，２−ジクロロエタンの製造方法
【発明の詳細な説明】
【技術分野】
【０００１】
本発明は、新規な１，２−ジクロロエタンの製造方法に関するものであり、さらに詳しくは、エチレンから塩化ビニルモノマーの原料として有用な１，２−ジクロロエタンを高収率で製造する新規な１，２−ジクロロエタンの製造方法に関する。
【背景技術】
【０００２】
塩化ビニルモノマー（ＶＣＭと記すこともある。）の製造法のうち、バランスド・オキシクロリネーション・プロセスと呼ばれる方法、即ち、（１）エチレンの直接塩素化反応による１，２−ジクロロエタン（ＥＤＣと記すこともある。）の製造、（２）ＥＤＣの熱分解反応によるＶＣＭの製造、および（３）エチレンのオキシ塩素化反応によるＥＤＣの製造、からなるプロセスが石油化学工業で広く採用されている。
【０００３】
このうち、エチレンのオキシ塩素化反応によるＥＤＣの製造法は、ＥＤＣの熱分解反応で副生した塩化水素をリサイクルして利用する他、ウレタン原料であるジフェニルメタンジイソシアネート（ＭＤＩと記すこともある。）等のジイソシアネート製造時に副生した塩化水素をリサイクルすることが可能であり、ますます重要な製造法として位置づけられている。
【０００４】
エチレンのオキシ塩素化反応は、酸素原料として空気を用いる空気法、空気に少量の分子状酸素を用いる酸素富化法、および酸素原料として分子状酸素を用いる酸素法が知られている。空気法および酸素富化法は、空気を用いていることから、窒素が過剰に含まれ、原料組成的にエチレンの組成を過剰にすることができない。そこで、連続的なオキシ塩素化反応では、反応の後半に分子状酸素が過剰に存在する条件になり、高価なエチレンが十分に転化できないことがある。
【０００５】
そして、オキシ塩素化反応によるＥＤＣの製造は、その製造設備の大型化が進んでおり、１０万トンスケールでの大型装置が稼動している。このような大型装置での生産においては、生産効率上、１，２−ジクロロエタンの収率は重要なファクターであり、たとえ０．１％の１，２−ジクロロエタンの収率向上であってもその経済的価値は極めて大きなものとなる。
【０００６】
このように１，２−ジクロロエタンを製造する方法としては、固定床流通式触媒反応塔からなるオキシ塩素化触媒反応プロセスで、エチレン、塩化水素および酸素原料としての空気から１，２−ジクロロエタンを製造する方法（例えば特許文献１参照。）が提案されている。
【先行技術文献】
【特許文献】
【０００７】
【特許文献１】特公平０５−００７３７７号公報（例えば特許請求の範囲参照。）
【発明の開示】
【発明が解決しようとする課題】
【０００８】
しかし、特許文献１により提案された１,２−ジクロロエタンの製造方法は、エチレン過剰の条件では高いエチレン転化率を示すが、分子状酸素過剰条件ではエチレン転化率が低下し１，２−ジクロロエタンの収率が低くなるという課題を有するものであった。
【０００９】
そこで、本発明は上記の課題の解決に鑑みてなされたものであり、その目的とするところは、高収率で１，２−ジクロロエタンを製造する方法を提供するものである。
【課題を解決するための手段】
【００１０】
本発明者らは、上記の課題を解決するため鋭意検討を行った結果、オキシ塩素化触媒の存在下、エチレン、塩化水素及び酸素原料としての空気により１，２−ジクロロエタンを製造する際に、特定の直列式オキシ塩素化触媒反応プロセスを用い、最下流側の固定床流通式触媒反応塔に、特定のオキシ塩素化触媒を充填し、オキシ塩素化反応を行うことにより１，２−ジクロロエタンを高収率で製造できることを見出し、本発明を完成するに至った。
【００１１】
即ち、本発明は、オキシ塩素化触媒の存在下、エチレン、塩化水素及び空気によるオキシ塩素化反応を行い１，２−ジクロロエタンを製造する際に、少なくとも２塔以上の固定床流通式触媒反応塔を有する直列式オキシ塩素化反応プロセスを用い、該直列式オキシ塩素化触媒反応プロセスの最下流側の固定床流通式触媒反応塔に、担体に少なくとも塩化銅及び２９８Ｋにおける配位水交換反応速度が１×１０９ｓ−１未満の金属カチオンのハロゲン化物を１種類以上含む中空円筒形状のオキシ塩素化触媒（１）を充填し、オキシ塩素化反応を行うことを特徴とする１，２−ジクロロエタンの製造方法に関するものである。
【００１２】
以下、本発明を詳細に説明する。
【００１３】
本発明の１，２−ジクロロエタンの製造方法は、オキシ塩素化触媒の存在下、エチレン、塩化水素及び酸素原料としての空気によるオキシ塩素化反応を行い１，２−ジクロロエタンを製造するものである。そして、その際に、少なくとも２塔以上の固定床流通式触媒反応塔を有する直列式オキシ塩素化反応プロセスを用い、該直列式オキシ塩素化触媒反応プロセスの最下流側の固定床流通式触媒反応塔に、担体に少なくとも塩化銅及び２９８Ｋにおける配位水交換反応速度が１×１０９ｓ−１未満の金属カチオンのハロゲン化物を１種類以上含む中空円筒形状のオキシ塩素化触媒（１）を充填し、オキシ塩素化反応を行い１，２−ジクロロエタンの製造を行うものである。ここで、最下流側の固定床流通式触媒反応塔に、オキシ塩素化触媒（１）以外の触媒、例えば後述するオキシ塩素化触媒（２）を充填し、１，２−ジクロロエタンの製造を行った場合、１，２−ジクロロエタンの収率は低いものとなる。
【００１４】
本発明の１，２−ジクロロエタンの製造方法において、最下流側の固定床流通式触媒反応塔に充填されるオキシ塩素化触媒（１）は、担体に、少なくとも塩化銅及び２９８Ｋにおける配位水交換反応速度が１×１０９ｓ−１未満の金属カチオンのハロゲン化物を１種類以上含み、中空円筒形状を有するオキシ塩素化触媒である。
【００１５】
該オキシ塩素化触媒（１）を構成する担体としては、特に制限はなく、例えばアルミナ担体、シリカ担体、アルミナ−シリカ担体、マグネシア担体、カーボン担体等が挙げられ、その中でも良好な安定性を発現するオキシ塩素化触媒となることから、アルミナ単体であることが好ましい。また、担体は中空円筒形状を有するものであることが好ましい。
【００１６】
該オキシ塩素化触媒（１）を構成する塩化銅としては、塩化銅と称される範疇に属するものであればよく、例えば塩化第一銅及び／又は塩化第二銅を挙げることができ、その中でも特に安定性、反応性に優れるオキシ塩素化触媒となることから塩化第二銅であることが好ましい。
【００１７】
該オキシ塩素化触媒（１）は、２９８Ｋにおける配位水交換反応速度が１×１０９ｓ−１未満である金属カチオンのハロゲン化物を含んでなるものであり、該金属カチオンのハロゲン化物と該塩化銅とを併用することにより、従来のオキシ塩素化触媒が高い反応性を示すことが困難であった分子状酸素過剰条件下のオキシ塩素化反応においても、高い反応性、即ち、高い触媒活性を有するオキシ塩素化触媒となるものである。ここで、配位水交換速度とは、Ｃｈｅｍ．Ｒｅｖ．，  ２００５，１０５，１９２３に記載のＷａｔｅｒ  Ｅｘｃｈａｎｇｅ  Ｒａｔｅとして記されるもので、金属カチオンへの水の配位速度および脱離速度を示すものである。
【００１８】
２９８Ｋにおける配位水交換反応速度が１×１０９ｓ−１未満の金属カチオンとしては、例えばナトリウムカチオン、リチウムカチオン、ストロンチウムカチオン、カルシウムカチオン、マグネシウムカチオン、テルビウムカチオン、ジスプロシウムカチオン、ホルミウムカチオン、エルビウムカチオン、ツリウムカチオン、インジウムカチオン、チタンカチオン、鉄カチオン、アルミニウムカチオン、ロジウムカチオン、亜鉛カチオン等を挙げることができ、２９８Ｋにおける配位水交換反応速度が１×１０９ｓ−１未満の金属カチオンのハロゲン化物としては、例えば塩化ナトリウム、塩化リチウム、塩化ストロンチウム、塩化カルシウム、塩化マグネシウム、三塩化テルビウム、三塩化ジスプロシウム、三塩化ホルミウム、三塩化エルビウム、三塩化ツリウム、三塩化インジウム、三塩化チタン、三塩化鉄、塩化アルミニウム、三塩化ロジウム、三塩化インジウム、塩化亜鉛、臭化ナトリウム、臭化リチウム、臭化ストロンチウム、臭化カルシウム、臭化マグネシウム、三臭化テルビウム、三臭化ジスプロシウム、三臭化ホルミウム、三臭化エルビウム、三臭化ツリウム、三臭化インジウム、三臭化チタン、三臭化鉄、臭化アルミニウム、三臭化ロジウム、三臭化インジウム、および臭化亜鉛からなる群から選択される１種類以上が挙げられ、その中でも、特に、高い反応活性を示すオキシ塩素化触媒となることから、塩化ナトリウム及び／又は塩化マグネウムであることが好ましい。
【００１９】
該オキシ塩素化触媒（１）における担体、塩化銅及び該金属カチオンのハロゲン化物の配合割合は、オキシ塩素化反応の触媒として作用する限りにおいて任意であり、その中でも特に活性に優れるオキシ塩素化触媒となることから担体５５〜９１重量％、塩化銅８〜２５重量％、該金属カチオンのハロゲン化物１〜２０重量％よりなるものであることが好ましく、特に担体７０〜８９重量％、塩化銅１０〜２０重量％、該金属カチオンのハロゲン化物１〜１０重量％よりなるものであることが好ましい。また、塩化銅と該金属カチオンのハロゲン化物との割合は、オキシ塩素化触媒が触媒として作用する限りにおいて任意であり、その中でも触媒活性と安定性に優れるオキシ塩素化触媒となることから塩化銅１モルに対し該金属カチオンのハロゲン化物０．０１〜３モルとすることが好ましく、特に０．１〜１モルとすることが好ましい
該オキシ塩素化触媒（１）は、中空円筒形状を有するものであり、中空円筒形状の範疇に属する形状であれば如何なる形状を有することも可能であり、その中でも、特に安定性、活性に優れるオキシ塩素化触媒となることから、外径２〜８ｍｍ、内径１〜７ｍｍ、長さ２〜８ｍｍ、肉厚０．５〜３．５ｍｍの中空円筒形状であることが好ましく、特に外径３〜６ｍｍ、内径１〜３ｍｍ未満、長さ３〜６ｍｍ、肉厚０．５ｍｍ〜２．５ｍｍの中空円筒形状であることが好ましい。ここで、中空円筒形状以外の形状、例えば球状、円柱状、角状等の形状である場合、得られる触媒は、オキシ塩素化反応の際の安定性、活性に劣るものとなる。
【００２０】
該オキシ塩素化触媒（１）は、触媒活性が高いものとなることから、１００〜３００ｍ２／ｇの表面積を有するものであることが好ましく、特に１２０〜２６０ｍ２／ｇであることが好ましい。また、０．４０〜０．７０ｍｌ／ｇの全細孔容積を有するものであることが好ましく、特に０．５６〜０．６５ｍｌ／ｇであることが好ましい。また、特に強度に優れ、使用時の耐久性にも優れるものとなることから、該オキシ塩素化触媒の直径方向に対して５〜８０Ｎの圧縮破壊強度を有するものであることが好ましく、特に１０〜４０Ｎであることが好ましい。なお、圧縮破壊強度は、木屋式強度計にて測定することができる。
【００２１】
本発明の１，２−ジクロロエタンの製造方法は、オキシ塩素化触媒の存在下、エチレン、塩化水素及び酸素原料としての空気によるオキシ塩素化反応を行い１，２−ジクロロエタンを製造するものである。そして、その際に、少なくとも２塔以上の固定床流通式触媒反応塔を有する直列式オキシ塩素化反応プロセスを用い、該直列式オキシ塩素化触媒反応プロセスの最下流側の固定床流通式触媒反応塔に、該オキシ塩素化触媒（１）を充填し、オキシ塩素化反応を行い１，２−ジクロロエタンの製造を行うものである。その際の空気は、オキシ塩素化反応の原料である分子状酸素を含むものであり、空気そのもののほかに、空気に分子状酸素を加えたものであってもよい。
【００２２】
本発明の１，２−ジクロロエタンの製造方法の好ましい態様のフローを図１及び図２に示す。図１に示すフローは、２塔の固定床流通式触媒反応塔を有する直列式オキシ塩素化反応プロセスであり、下流側に位置する第２塔目の固定床流通式触媒反応塔にオキシ塩素化触媒（１）を充填し、１，２−ジクロロエタンの製造を行うものである。また、図２に示すフローは、３塔の固定床流通式触媒反応塔を有する直列式オキシ塩素化反応プロセスであり、最下流側に位置する第３塔目の固定床流通式触媒反応塔にオキシ塩素化触媒（１）を充填し、１，２−ジクロロエタンの製造を行うものである。そして、これら１，２−ジクロロエタンの製造方法においては、分子状酸素濃度を制御するために第２塔目以降の固定床流通式触媒反応塔に空気及び／又は分子状酸素の供給を行うことができる。また、オキシ塩素化触媒（１）を充填する際には、除熱効果を高め安定した製造が可能となることから、希釈剤を共に充填することができ、該希釈剤としては、例えばシリカ、アルミナ、アルミナ−シリカ、マグネシア、カーボン等が用いられる。また、該希釈剤の形状としては、例えば球形状、円柱形状、円筒形状、ハニカム形状が挙げられる。さらに、希釈剤の寸法としては、オキシ塩素化触媒（１）と均一な充填が可能となることから、同様の寸法である外径２〜８ｍｍ、内径１〜７ｍｍ、長さ２〜８ｍｍの円筒形状であることが好ましく、さらに外径３〜６ｍｍ、内径１〜３ｍｍ未満、長さ３〜６ｍｍであることが好ましい。
【００２３】
本発明の１，２−ジクロロエタンの製造方法においては、オキシ塩素化触媒が高い反応性を発現し、１，２−ジクロロエタンの収率に優れるものとなることから、最下流側の固定床流通式触媒反応塔における分子状酸素／エチレンのモル比を０．５以上とすることが好ましく、さらに０．５〜２．０とすることが好ましく、特に０．６〜０．９とすることが好ましい。この際の分子状酸素／エチレンのモル比は、原料として供給させる空気の体積に０．２０８を積算することで、分子状酸素の体積に換算され、さらにモル比として換算することができる。また、その際のエチレンと塩化水素の比率については、エチレンの高い転化率を維持し、効率的に１，２−ジクロロエタンを製造できることから、ガス容量比で、塩化水素／エチレン＝１．０〜５．０であることが好ましく、特に２．０〜３．０であることが好ましい。
【００２４】
さらに、エチレン、塩化水素、空気（分子状酸素）を供給する際は、そのままで用いても、不活性ガスで希釈して用いても良い。不活性ガスとしては、例えば窒素、ヘリウム、アルゴン、二酸化炭素の一種または混合ガスを用いることができる。また、空気としては、酸素富化空気を用いることができる。酸素を富化した空気の酸素含有量は好ましくは２１〜６０容量％、さらに好ましくは３０〜３５容量％である。
【００２５】
最下流側の固定床流通式触媒反応塔における反応温度としては、１，２−ジクロロエタンへの転換が効率的になることから、１００℃〜４００℃が好ましく、特に１５０℃〜３５０℃であることが好ましい。また、反応圧力としては、例えば絶対圧で０．０１〜２ＭＰａであり、好ましくは０．０５〜１ＭＰａである。さらに、反応の際のガス時間空間速度（ＧＨＳＶ）は、１，２−ジクロロエタンが効率的に製造できることから、好ましくは１０ｈｒ−１〜１００００ｈｒ−１、さらに好ましくは３０ｈｒ−１〜８０００ｈｒ−１である。ここで、ガス時間空間速度（ＧＨＳＶ）とは、単位触媒体積当たりの単位時間（ｈｒ）に対するエチレンの供給量を表すものである。
【００２６】
本発明の１，２−ジクロロエタンの製造方法における最下流側以外の固定床流通式触媒反応塔による１，２−ジクロロエタンの製造については、従来法のオキシ塩素化反応を用いることができる。そして、その中でも、特に１，２−ジクロロエタンの生産性に優れるものとなることから、担体に少なくとも塩化銅及び２９８Ｋにおける配位水交換反応速度が１×１０９ｓ−１以上の金属カチオンのハロゲン化物を１種類以上含む中空円筒形状のオキシ塩素化触媒（２）を充填し、オキシ塩素化反応を行うことが好ましい。
【００２７】
該オキシ塩素化触媒（２）を構成する担体、塩化銅としては、オキシ塩素化触媒（１）において上記したものと同様のものを挙げることができる。
【００２８】
該オキシ塩素化触媒（２）は、２９８Ｋにおける配位水交換反応速度が１×１０９ｓ−１以上である金属カチオンのハロゲン化物を含んでなるものであり、２９８Ｋにおける配位水交換反応速度が１×１０９ｓ−１以上である金属カチオンのハロゲン化物としては、例えば塩化カリウム、塩化ルビジウム、塩化セシウム、塩化バリウム、三塩化ガドリニウム、臭化カリウム、臭化ルビジウム、臭化セシウム、臭化バリウム、および臭化ガドリニウムからなる群から選択される１種類以上のハロゲン物が挙げられ、これらのうち、オキシ塩素化触媒として高い反応性を発現することから、塩化カリウム及び／又は塩化セシウムが好ましい。
【００２９】
該オキシ塩素化触媒（２）における担体、塩化銅及び該配位水交換反応速度が１×１０９ｓ−１以上である金属カチオンのハロゲン化物の配合割合は、オキシ塩素化反応の触媒として作用する限りにおいて任意であり、その中でも特に活性に優れるオキシ塩素化触媒となることから担体５５〜９１重量％、塩化銅８〜２５重量％、該配位水交換反応速度が１×１０９ｓ−１以上である金属カチオンのハロゲン化物１〜２０重量％よりなるものであることが好ましく、特に担体７０〜８９重量％、塩化銅１０〜２０重量％、該配位水交換反応速度が１×１０９ｓ−１以上である金属カチオンのハロゲン化物１〜１０重量％よりなるものであることが好ましい。また、塩化銅と該配位水交換反応速度が１×１０９ｓ−１以上である金属カチオンのハロゲン化物との割合は、オキシ塩素化触媒が触媒として作用する限りにおいて任意であり、その中でも触媒活性と安定性に優れるオキシ塩素化触媒となることから塩化銅１モルに対し該配位水交換反応速度が１×１０９ｓ−１以上である金属カチオンのハロゲン化物０．０１〜３モルとすることが好ましく、特に０．１〜１モルとすることが好ましい
該オキシ塩素化触媒（２）は、中空円筒形状を有するものであり、中空円筒形状の範疇に属する形状であれば如何なる形状を有することも可能であり、その中でも、特に安定性、活性に優れるオキシ塩素化触媒となることから、外径２〜８ｍｍ、内径１〜７ｍｍ、長さ２〜８ｍｍ、肉厚０．５〜３．５ｍｍの中空円筒形状であることが好ましく、特に外径３〜６ｍｍ、内径１〜３ｍｍ未満、長さ３〜６ｍｍ、肉厚０．５ｍｍ〜２．５ｍｍの中空円筒形状であることが好ましい。
【００３０】
また、最下流側以外の固定床流通式触媒反応塔による１，２−ジクロロエタンの製造においても希釈剤を用いることができ、該希釈剤としては、上記したものを挙げることができる。
【００３１】
また、１，２−ジクロロエタン製造時のホットスポットの出現を抑制するため、最下流側以外の固定床流通式触媒反応塔における分子状酸素／エチレンのモル比を０．５未満とすることが好ましく、特に０．１〜０．５未満とすることが好ましく、さらに０．２〜０．４とすることが好ましい。また、エチレンと塩化水素の比率としては、エチレンの転化率を維持し、効率的に１，２−ジクロロエタンを製造できることから、ガス容量比で塩化水素／エチレン＝１．０〜５．０であることが好ましく、特に２．０〜３．０であることが好ましい。
【００３２】
また、最下流側以外の固定床流通式触媒反応塔に供給されるエチレン、塩化水素、空気は、そのままで用いても、不活性ガスで希釈して用いても良い。不活性ガスとしては、例えば窒素、ヘリウム、アルゴン、二酸化炭素の一種または混合ガスを用いることができる。また、空気は、酸素富化空気を用いることができる。酸素を富化した空気の酸素含有量は好ましくは２１〜６０容量％、さらに好ましくは３０〜３５容量％である。また、その際の反応温度としては、１，２−ジクロロエタンへの転換が効率的になることから、１００℃〜４００℃が好ましく、特に１５０℃〜３５０℃であることが好ましい。また、反応圧力としては、例えば絶対圧で０．０１〜２ＭＰａであり、好ましくは０．０５〜１ＭＰａである。さらに、ガス時間空間速度（ＧＨＳＶ）は、１，２−ジクロロエタンへ効率的に転換できることから、好ましくは１０ｈｒ−１〜１００００ｈｒ−１、さらに好ましくは３０ｈｒ−１〜８０００ｈｒ−１である。
【００３３】
本発明における１，２−ジクロロエタンの製造方法は、少なくとも２塔以上、特に１，２−ジクロロエタンの生産性に優れることから好ましくは３塔の固定床流通式触媒反応塔を有する直列式オキシ塩素化反応プロセスを用いるものである。２塔以上の固定床流通式触媒反応塔を有することから、それぞれの固定床流通式触媒反応塔へ最適の原料の分割供給が可能となり、１，２−ジクロロエタンの生産性向上につながる。
【００３４】
本発明の１，２−ジクロロエタンの製造方法の行う際の反応塔等の装置の材質に限定はなく、例えばニッケル、ニッケル合金、ステンレス等が挙げられる。これらのうち、塩化水素への耐食性に優れることから、ニッケル及びニッケル合金であることが好ましい。
【発明の効果】
【００３５】
本発明の新規な１，２−ジクロロエタンの製造方法は、エチレンから塩化ビニルモノマーの原料として有用な１，２−ジクロロエタンを高収率で製造することが可能となり、工業的にも極めて有用である。
【実施例】
【００３６】
以下に、本発明の実施例を示すが、本発明はこれらの実施例に限定されるものではない。
【００３７】
以下に実施例に用いた測定方法および反応評価方法を示す。
【００３８】
調製例１（オキシ塩素化触媒調製）
中空円筒形状のアルミナ担体（外径５．０ｍｍ、内径１．９ｍｍ、長さ４．７ｍｍ）に水を十分に吸収させた。ＣｕＣｌ２＝１４４ｍｍｏｌ／ｌ、それぞれの金属カチオンの塩化物（金属カチオン＝Ｎａ＋、Ｍｇ２＋、Ｋ＋、Ｃｓ＋）＝１４０ｍｍｏｌ／ｌの濃度の浸漬液をそれぞれ用意し、それぞれの浸漬液８１ｍｌに前記のアルミナ担体３０ｇを浸漬させた。室温で２時間浸漬した後、浸漬液からアルミナ担体を取り出し、マッフル炉を用いて１００℃以上の温度で乾燥させた。その後、１５０〜４００℃で５時間焼成し、外径５．０ｍｍ、内径１．９ｍｍ、長さ４．７ｍｍを有する中空円筒形状のオキシ塩素化触媒をそれぞれ調製した。
【００３９】
〜定量分析〜
金属成分の定量は蛍光Ｘ線（ＸＲＦ、理学製、（商品名）ＺＳＸ  ＰｒｉｍｕｓＩＩ）を用い、管球Ｒｈ、管電圧５０ｋＶ、管電流６０ｍＡ、測定域はＣｕが４５．００ｄｅｇ、Ｎａが４８．００ｄｅｇ、Ｍｇが３９．４６ｄｅｇ、Ｋが１３６．６４ｄｅｇ、Ｃｓが１１．４５ｄｅｇの測定条件で行った。調製したそれぞれのオキシ塩素化触媒の物性評価結果を表１に示す。
【００４０】
【表１】
2014125438.tif 000003
〜反応ガス成分分析〜
充填剤として、（商品名）ＰｏｒａｐａｋＱ（Ｗａｔｅｒｓ社製）および（商品名）ＭＳ−５Ａ（ＧＬサイエンス社製）を装着したガスクロマトグラフ（島津製作所製、（商品名）ＧＣ−１４Ｂ）により分析した。
【００４１】
実施例１
１，２−ジクロロエタンの製造は図１に示す２塔の固定床気相流通式触媒反応塔を有する直列式オキシ塩素化反応装置において行った。
【００４２】
該直列式オキシ塩素化反応装置は、２つのニッケル製固定床気相流通式触媒反応塔（内径２１ｍｍ、長さ６００ｍｍ）を直列に連結したものであり、上流側の第１塔目の固定床気相流通式触媒反応塔の中段に、調製例１で得られたアルミナ担体にＣｕＣｌ２−ＫＣｌを含むオキシ塩素化触媒（２−１）を３０ｃｃ充填した。また、下流側の第２塔目の固定床気相流通式触媒反応塔の中段に、調製例１で得られたアルミナ担体にＣｕＣｌ２−ＮａＣｌを含むオキシ塩素化触媒（１−１）を３０ｃｃ充填した。
【００４３】
該直列式オキシ塩素化反応装置の上流側の第１塔目の固定床気相流通式触媒反応塔にエチレン、塩化水素及び空気（エチレン：塩化水素：分子状酸素：分子状窒素＝１．００：２．００：０．４０：１．９２（容積比）に相当）で供給し、触媒層入口温度２３０℃で１，２−ジクロロエタンの製造を行った。第１塔目の分子状酸素／エチレン（モル比）は０．４０であり、第１塔目でのエチレン反応率は５０．８％であった。
【００４４】
その後、第１塔目の反応ガスと等量の空気を下流側の第２塔目の固定床気相流通式触媒反応塔に供給し、触媒層入口温度２３０℃で１，２−ジクロロエタンの製造を行った。その際のエチレン、塩化水素及び空気は、エチレン：塩化水素：分子状酸素：分子状窒素＝０．４９：０．９８：０．５５：３．８５（容積比）であり、第２塔目の分子状酸素／エチレン（モル比）は１．１１であった。第１塔目と第２塔目の合計エチレン反応率は９１．１％であり、１，２−ジクロロエタンの製造効率に優れるものであった。
【００４５】
実施例２
下流側の第２塔目の固定床気相流通式触媒反応塔に調製例１により得られたアルミナ担体にＣｕＣｌ２−ＭｇＣｌ２を含むオキシ塩素化触媒（１−２）を３０ｃｃ充填した以外は実施例１と同様の直列式オキシ塩素化反応装置とした。
【００４６】
該直列式オキシ塩素化反応装置の上流側の第１塔目の固定床気相流通式触媒反応塔にエチレン、塩化水素及び空気（エチレン：塩化水素：分子状酸素：分子状窒素＝１．００：２．００：０．４０：１．９２（容積比）に相当）で供給し、触媒層入口温度２３０℃で１，２−ジクロロエタンの製造を行った。第１塔目の分子状酸素／エチレン（モル比）は０．４０であった。第１塔目でのエチレン反応率は５１．０％であった。
【００４７】
その後、第１塔目の反応ガスと等量の空気を下流側の第２塔目の固定床気相流通式触媒反応塔に供給し、触媒層入口温度２３０℃で１，２−ジクロロエタンの製造を行った。その際のエチレン、塩化水素及び空気は、エチレン：塩化水素：分子状酸素：分子状窒素＝０．４９：０．９８：０．５５：３．８５（容積比）であり、第２塔目の分子状酸素／エチレン（モル比）は１．１１であった。第１塔目と第２塔目の合計エチレン反応率は９２．９％であり、１，２−ジクロロエタンの製造効率に優れるものであった。
【００４８】
実施例３
上流側の第１塔目の固定床気相流通式触媒反応塔に調製例１により得られたアルミナ担体にＣｕＣｌ２−ＣｓＣｌを含むオキシ塩素化触媒（２−２）を３０ｃｃ充填した以外は実施例１と同様の直列式オキシ塩素化反応装置とした。
【００４９】
該直列式オキシ塩素化反応装置の上流側の第１塔目の固定床気相流通式触媒反応塔にエチレン、塩化水素及び空気（エチレン：塩化水素：分子状酸素：分子状窒素＝１．００：２．００：０．４０：１．９２（容積比）に相当）で供給し、触媒層入口温度２３０℃で１，２−ジクロロエタンの製造を行った。第１塔目の分子状酸素／エチレン（モル比）は０．４０であった。第１塔目でのエチレン反応率は４６．８％であった。
【００５０】
その後、第１塔目の反応ガスと等量の空気を下流側の第２塔目の固定床気相流通式触媒反応塔に供給し、触媒層入口温度２３０℃で１，２−ジクロロエタンの製造を行った。その際のエチレン、塩化水素及び空気は、エチレン：塩化水素：分子状酸素：分子状窒素＝０．５３：１．０６：０．５７：３．８５（容積比）であり、第２塔目の分子状酸素／エチレン（モル比）は１．０６であった。第１塔目と第２塔目の合計エチレン反応率は９０．５％であり、１，２−ジクロロエタンの製造効率に優れるものであった。
【００５１】
実施例４
上流側の第１塔目の固定床気相流通式触媒反応塔に調製例１により得られたアルミナ担体にＣｕＣｌ２−ＣｓＣｌを含むオキシ塩素化触媒（２−２）を３０ｃｃ充填し、下流側の第２塔目の固定床気相流通式触媒反応塔に調製例１により得られたアルミナ担体にＣｕＣｌ２−ＭｇＣｌ２を含むオキシ塩素化触媒（１−２）を３０ｃｃ充填した以外は、実施例１と同様の直列式オキシ塩素化反応装置とした。
【００５２】
該直列式オキシ塩素化反応装置の上流側の第１塔目の固定床気相流通式触媒反応塔にエチレン、塩化水素及び空気（エチレン：塩化水素：分子状酸素：分子状窒素＝１．００：２．００：０．４０：１．９２（容積比）に相当）で供給し、触媒層入口温度２３０℃で１，２−ジクロロエタンの製造を行った。第１塔目の分子状酸素／エチレン（モル比）は０．４０であった。第１塔目でのエチレン反応率は４６．２％であった。
【００５３】
その後、第１塔目の反応ガスと等量の空気を下流側の第２塔目の固定床気相流通式触媒反応塔に供給し、触媒層入口温度２３０℃で１，２−ジクロロエタンの製造を行った。その際のエチレン、塩化水素及び空気は、エチレン：塩化水素：分子状酸素：分子状窒素＝０．５４：１．０８：０．５７：３．８５（容積比）であり、第２塔目の分子状酸素／エチレン（モル比）は１．０６であった。第１塔目と第２塔目の合計エチレン反応率は９１．９％であり、１，２−ジクロロエタンの製造効率に優れるものであった。
【００５４】
比較例１
下流側の第２塔目の固定床気相流通式触媒反応塔に調製例１により得られたアルミナ担体にＣｕＣｌ２−ＫＣｌを含むオキシ塩素化触媒（２−１）を３０ｃｃ充填した以外は実施例１と同様の直列式オキシ塩素化反応装置とした。
【００５５】
該直列式オキシ塩素化反応装置の上流側の第１塔目の固定床気相流通式触媒反応塔にエチレン、塩化水素及び空気（エチレン：塩化水素：分子状酸素：分子状窒素＝１．００：２．００：０．４０：１．９２（容積比）に相当）で供給し、触媒層入口温度２３０℃で１，２−ジクロロエタンの製造を行った。第１塔目の分子状酸素／エチレン（モル比）は０．４０であった。１塔目でのエチレン反応率は５０．５％であった。
【００５６】
その後、第１塔目の反応ガスと等量の空気を下流側の第２塔目の固定床気相流通式触媒反応塔に供給し、触媒層入口温度２３０℃で１，２−ジクロロエタンの製造を行った。その際の塩化水素及び空気は、エチレン：塩化水素：分子状酸素：分子状窒素＝０．５５：０．９９：０．５５：３．８５（容積比）であり、第２塔目の分子状酸素／エチレン（モル比）は１．１１であった。第１塔目と第２塔目の合計エチレン反応率は８４．４％であり、１，２−ジクロロエタンの製造効率に劣るものであった。
【００５７】
実施例５
１，２−ジクロロエタンの製造は図２に示す３塔の固定床気相流通式触媒反応塔を有する直列式オキシ塩素化反応装置において行った。
【００５８】
該直列式オキシ塩素化反応装置は、３つのニッケル製固定床気相流通式触媒反応塔（内径２１ｍｍ、長さ６００ｍｍ）を直列に連結したものであり、上流側の第１塔目の固定床気相流通式触媒反応塔及び中流の第２塔目の固定床気相流通式触媒反応塔の中段に、調製例１で得られたアルミナ担体にＣｕＣｌ２−ＫＣｌを含むオキシ塩素化触媒（２−１）を３０ｃｃ充填した。また、下流側の第３塔目の固定床気相流通式触媒反応塔の中段に、調製例１で得られたアルミナ担体にＣｕＣｌ２−ＭｇＣｌ２を含むオキシ塩素化触媒（１−２）を３０ｃｃ充填した。
【００５９】
該直列式オキシ塩素化反応装置の上流側の第１塔目の固定床気相流通式触媒反応塔にエチレン、塩化水素及び空気（エチレン：塩化水素：分子状酸素：分子状窒素＝１．００：２．００：０．２０：０．９６（容積比）に相当）で供給し、触媒層入口温度が２３０℃となるように制御を行い１，２−ジクロロエタンの製造を行った。第１塔目の分子状酸素／エチレン（モル比）は０．２０であった。第１塔目でのエチレン反応率は３２．０％であった。
【００６０】
その後、第１塔目の反応ガスと等量の空気を中流の第２塔目の固定床気相流通式触媒反応塔に供給し、触媒層入口温度２３０℃で１，２−ジクロロエタンの製造を行った。その際のエチレン、塩化水素及び空気は、エチレン：塩化水素：分子状酸素：分子状窒素＝０．６８：１．３６：０．２４：１．９２（容積比）であり、第２塔目の分子状酸素／エチレン（モル比）は０．３５であった。第１塔目と第２塔目の合計エチレン反応率は７０．０％であった。
【００６１】
さらに、第２塔目の反応ガスと等量の空気を下流側の第３塔目の固定床気相流通式触媒反応塔に供給し、触媒層入口温度２３０℃で１，２−ジクロロエタンの製造を行った。その際のエチレン、塩化水素及び空気は、エチレン：塩化水素：分子状酸素：分子状窒素＝０．３０：０．６０：０．２５：２．８８（容積比）であり、第３塔目の分子状酸素／エチレン（モル比）は０．８３であった。第１塔目、第２塔目及び第３塔目の合計エチレン反応率は９２．９％であり、１，２−ジクロロエタンの製造効率に優れるものであった。
【００６２】
比較例２
下流側の第３塔目の固定床気相流通式触媒反応塔に調製例１により得られたアルミナ担体にＣｕＣｌ２−ＫＣｌを含むオキシ塩素化触媒（２−１）を３０ｃｃ充填した以外は、実施例５と同様の直列式オキシ塩素化反応装置とした。
【００６３】
該直列式オキシ塩素化反応装置の上流側の第１塔目の固定床気相流通式触媒反応塔にエチレン、塩化水素及び空気（エチレン：塩化水素：分子状酸素：分子状窒素＝１．００：２．００：０．２０：０．９６（容積比）に相当）で供給し、触媒層入口温度が２３０℃となるように制御を行い１，２−ジクロロエタンの製造を行った。第１塔目の分子状酸素／エチレン（モル比）は０．２０であった。第１塔目でのエチレン反応率は３２．２％であった。
【００６４】
その後、第１塔目の反応ガスと等量の空気を中流の第２塔目の固定床気相流通式触媒反応塔に供給し、触媒層入口温度２３０℃で１，２−ジクロロエタンの製造を行った。その際のエチレン、塩化水素及び空気は、エチレン：塩化水素：分子状酸素：分子状窒素＝０．６８：１．３６：０．２４：１．９２（容積比）であり、第２塔目の分子状酸素／エチレン（モル比）は０．３５であった。第１塔目と第２塔目の合計エチレン反応率は７０．１％であった。
【００６５】
さらに、第２塔目の反応ガスと等量の空気を下流側の第３塔目の固定床気相流通式触媒反応塔に供給し、触媒層入口温度２３０℃で１，２−ジクロロエタンの製造を行った。その際のエチレン、塩化水素及び空気は、エチレン：塩化水素：分子状酸素：分子状窒素＝０．３０：０．６０：０．２５：２．８８（容積比）であり、第３塔目の分子状酸素／エチレン（モル比）は０．８３であった。第１塔目、第２塔目及び第３塔目の合計エチレン反応率は８７．０％であり、１，２−ジクロロエタンの製造効率に劣るものであった。
【産業上の利用可能性】
【００６６】
本発明の新規な１，２−ジクロロエタンの製造方法は、エチレンから塩化ビニルモノマーの原料として有用な１，２−ジクロロエタンを高収率で製造することが可能となり、工業的にも極めて有用である。
【図面の簡単な説明】
【００６７】
【図１】；本発明の１，２−ジクロロエタンの製造を行う際の２塔の固定床流通式触媒反応塔を有する直列式オキシ塩素化反応プロセスの概略図。
【図２】：本発明の１，２−ジクロロエタンの製造を行う際の３塔の固定床流通式触媒反応塔を有する直列式オキシ塩素化反応プロセスの概略図。
【図１】
2014125438.tif 000004
【図２】
2014125438.tif 000005